(57)【特許請求の範囲】
【請求項１】
下記一般式（１）で示される化合物を含有することを特徴とするハロゲン化銀カラー写真感光材料。
【化１】
0003690045.tif 000028
〔式中、Ｒ1、Ｒ2及びＲ3は水素原子若しくは、芳香族基、脂肪族基を表す。
Ｘはカルボキシル基またはスルホ基を有する置換基を表し、ｎは１、２又は３を表す。Ｙはナフタレン環上に置換する基を表し、ｍは０、１又は２を表す。ＩＮＨは下記一般式（２）又は下記一般式（３）で表される現像抑制剤残基を表す。〕
【化２】
0003690045.tif 000029
〔式中、Ｒ4は炭素数３から８の無置換直鎖アルキル基、分岐アルキル基、シクロアルキル基、若しくはオルト位に置換基を有するフェニル基を表す。〕
【化３】
0003690045.tif 000030
〔式中、Ｒ5は炭素数３から８の無置換直鎖アルキル基、分岐アルキル基、シクロアルキル基を表す。〕
【請求項２】
請求項１記載のハロゲン化銀カラー写真感光材料を露光後、ｐ−フェニレンジアミン系発色現像主薬により、発色現像処理することを特徴とするハロゲン化銀カラー写真感光材料の処理方法。
【発明の詳細な説明】
【０００１】
【発明の属する技術分野】
本発明はハロゲン化銀写真感光材料に関し、詳しくは色再現性、鮮鋭性の改良されたハロゲン化銀カラー写真感光材料（以下、カラー感光材料とも略称する。）に関する。
【０００２】
【従来の技術】
鮮鋭性及び色再現性を改良する手段として、発色現像主薬の酸化体と反応し現像抑制剤若しくはその前駆体を放出するＤＩＲ化合物が知られている。これらを乳剤中に含有することにより、その層間および層内のエッジ効果によって色再現性、鮮鋭性が改良されることは周知である。一方近年益々高感度で、かつ鮮鋭性、色再現性の優れた感光材料の開発が強く望まれ、更には現像処理時間の短縮が望まれている。この様な要望の基に近年、カラー感光材料に用いられる画像形成用カプラーとして、非常にカップリング活性の高いカプラーが使用される様に成ってきた。しかしながら、この様にカップリング活性の高いカプラーを用いた場合、従来のＤＩＲカプラーでは充分に現像を抑制することが出来ず、色再現性及び鮮鋭性を充分に改良する事が出来ないと言う問題を有していた。
【０００３】
【発明が解決しようとする課題】
本発明の目的は、鮮鋭性が良好であり、かつ色再現性の優れたカラー写真感光材料及びその処理方法を提供することにある。
【０００４】
【課題を解決するための手段】
本発明の上記目的は、下記構成により達成された。
【０００５】
（１）  下記一般式（１）で示される化合物を含有することを特徴とするハロゲン化銀カラー写真感光材料。
【０００６】
【化４】
0003690045.tif 000002
【０００７】
〔式中、Ｒ1、Ｒ2及びＲ3は水素原子若しくは、芳香族基、脂肪族基を表す。
【０００８】
Ｘはカルボキシル基またはスルホ基を有する置換基を表し、ｎは１、２又は３を表す。Ｙはナフタレン環上に置換する基を表し、ｍは０、１又は２を表す。ＩＮＨは下記一般式（２）又は下記一般式（３）で表される現像抑制剤残基を表す。〕
【０００９】
【化５】
0003690045.tif 000003
【００１０】
〔式中、Ｒ4は炭素数３から８の無置換直鎖アルキル基、分岐アルキル基、シクロアルキル基、若しくはオルト位に置換基を有するフェニル基を表す。〕
【００１１】
【化６】
0003690045.tif 000004
【００１２】
〔式中、Ｒ5は炭素数３から８の無置換直鎖アルキル基、分岐アルキル基、シクロアルキル基を表す。〕
（２）  前記１記載のハロゲン化銀カラー写真感光材料を露光後、ｐ−フェニレンジアミン系発色現像主薬により、発色現像処理することを特徴とするハロゲン化銀カラー写真感光材料の処理方法。
【００１３】
本発明を更に詳しく説明する。一般式（１）に於いてＲ1は水素原子若しくは、芳香族基、脂肪族基を表す。Ｒ1で表される芳香族基として好ましくはフェニル基、ナフチル基が挙げられる。Ｒ1で示されるフェニル基、若しくはナフチル基は置換基を有していてもよい。置換基としては例えば、アルコキシ基、アリールオキシ基、アルキル基、ハロゲン原子、アルコキシカルボニル基、アリールオキシカルボニル基、カルボキシル基、カルバモイル基、アシルアミノ基、スルファモイル基、スルホンアミド基等が挙げられる。Ｒ1で表される芳香族基として、好ましくはオルト位にアルコキシの置換したフェニル基が挙げられる。更に好ましくはメタ位若しくはパラ位の何れか一方に置換基を有する、オルトアルコキシフェニル基が挙げられる。Ｒ1で表される脂肪族基として好ましくは、炭素数１から３０の置換若しくは無置換のアルキル基が挙げられる。Ｒ1で表される脂肪族基として、特に好ましくは親水性の置換基（例えば、カルボキシル基、メトキシカルボニル基、エトキシカルボニル基、ヒドロキシル基、スルホ基等）が置換した炭素数１から４のアルキル基が挙げられる。
【００１４】
一般式（１）に於いてＲ2、Ｒ3は水素原子若しくは、芳香族基（例えば置換若しくは無置換のフェニル基等）、脂肪族基（例えばメチル基、エチル基等）を表す。Ｒ2及びＲ3は互いに同じであっても、異なっていても良い。またＲ2、Ｒ3で環を形成していても良い。
【００１５】
一般式（１）に於いて、Ｘはカルボキシル基またはスルホ基を有する置換基を表し、ｎは１、２又は３を表す。好ましくは、ｎは１又は２である。
【００１６】
一般式（１）に於いて、Ｙはナフタレン環上に置換する任意の置換基を表し、ｍは０、１又は２を表す。Ｙとして好ましくは、ナフタレン環上の５位に結合した水素結合性基（例えばアシルアミノ基、スルホンアミド基、ウレイド基、ウレタン基等）が挙げられる。好ましくは、ｍは０または１である。
【００１７】
一般式（２）に於いてＲ4は炭素数３から８の無置換直鎖アルキル基、分岐アルキル基、シクロアルキル基、若しくはオルト位に置換基を有するフェニル基を表す。好ましくは、炭素数４から６の無置換直鎖アルキル基、分岐アルキル基、シクロアルキル基、若しくはオルト位に置換基を有するフェニル基を表す。
【００１８】
一般式（３）に於いてＲ5は炭素数３から８の無置換直鎖アルキル基、分岐アルキル基、シクロアルキル基を表す。好ましくは、炭素数４から６の無置換直鎖アルキル基、分岐アルキル基、シクロアルキル基を表す。
【００１９】
一般式（２）及び（３）で表される現像抑制剤残基として、具体的には下記構造の抑制剤残基が挙げられるが、これらに限定されるものではない。
【００２０】
【化７】
0003690045.tif 000005
【００２１】
【化８】
0003690045.tif 000006
【００２２】
【化９】
0003690045.tif 000007
【００２３】
以下に本発明の一般式（１）で示される化合物として、代表的な例示化合物を示すが、これらに限定されるものではない。
【００２４】
【化１０】
0003690045.tif 000008
【００２５】
【化１１】
0003690045.tif 000009
【００２６】
【化１２】
0003690045.tif 000010
【００２７】
【化１３】
0003690045.tif 000011
【００２８】
以下に本発明の化合物の代表的な合成例を示す。
【００２９】
【化１４】
0003690045.tif 000012
【００３０】
化合物（Ａ）７．８３ｇを酢酸１００ｍｌに加え、氷冷下に錫粉末１７．８ｇを徐々に添加した。添加終了後、室温で１時間攪拌し次いで、反応液を濾過し固体を除去した。濾液に酢酸エチルを加え、５％炭酸カリウム水溶液及び水で洗浄した。有機相を硫酸マグネシウムで乾燥した後、酢酸エチルを減圧留去することによって、化合物（Ｂ）の粗製品  ７．５ｇが得られた。
【００３１】
これに酢酸エチル１００ｍｌを加え、次いで無水コハク酸１．１ｇを加え、加熱還流下に２時間反応を継続した。次いで５％炭酸カリウム水溶液及び水で洗浄した。有機相を硫酸マグネシウムで乾燥した後、酢酸エチルを減圧留去した。得られた残渣をシリカゲルカラムクロマトグラフィーによって精製する事により、６．３ｇの例示化合物１が得られた。構造はＮＭＲ及びＭＳスペクトルによって確認した。
【００３２】
本発明の一般式（１）で表される化合物（以後、本発明に係るＤＩＲカプラーとも言う）写真材料中、任意の層、例えばハロゲン化銀乳剤層及び／又は非感光性親水性コロイド層に含有させることができるが、ハロゲン化銀乳剤層に使用するのが好ましい。更に好ましくは、青感光性ハロゲン化銀乳剤層及び／又は緑感光性ハロゲン化銀乳剤層に使用する場合である。
【００３３】
本発明に係るＤＩＲカプラーをカラー感光材料の親水性コロイド層に含有せしめるためには、例えば公知のジブチルフタレート、トリクレジルホスフェート、ジノニルフェノール等の如き高沸点溶媒あるいはこれと酢酸ブチル、プロピオン酸等の如き低沸点溶媒との混合液に本発明に係るＤＩＲカプラーを、それぞれ単独で、あるいは併用して溶解せしめた後、界面活性剤を含むゼラチン水溶液と混合し、次いで高速度回転ミキサー又はコロイドミルもしくは超音波分散機を用いて乳化分散させた後、乳剤中に直接添加するか、又は上記乳化分散液をセットし、細断し水洗した後、これを乳剤に添加する方法を用いることができる。
【００３４】
本発明に係るＤＩＲカプラーの使用量は、ハロゲン化銀１モル当たり０．０００５〜５．０モルが好ましく、より好ましくは０．００５〜１．０モルの範囲である。
【００３５】
本発明に係るＤＩＲカプラーは１種で使用しても、又、２種以上併用してもよい。
【００３６】
本発明の感光材料に用いるハロゲン化銀乳剤としては、通常のハロゲン化銀乳剤の任意のものを用いることができる。該乳剤は、常法により化学増感することができ、増感色素を用いて所望の波長域に光学的に増感できる。
【００３７】
ハロゲン化銀乳剤には、カブリ防止剤、安定剤等を加えることができる。該乳剤のバインダーとしては、ゼラチンを用いるのが有利である。
【００３８】
乳剤層、その他の親水性コロイド層は、硬膜することができ、又、可塑剤、水不溶性又は難溶性合成ポリマーの分散物（ラテックス）を含有させることができる。
【００３９】
本発明のハロゲン化銀カラー写真用感光材料の乳剤層には、カプラーが用いられる。
【００４０】
更に色補正の効果を有しているカラードカプラー、競合カプラー及び現像主薬の酸化体とのカップリングによって現像促進剤、漂白促進剤、現像剤、ハロゲン化銀溶剤、調色剤、硬膜剤、カブリ剤、カブリ防止剤、化学増感剤、分光増感剤及び減感剤のような写真的に有用なフラグメントを放出する化合物を用いることができる。
【００４１】
感光材料には、フィルター層、ハレーション防止層、イラジエーション防止層等の補助層を設けることができる。これらの層中及び／又は乳剤層中には現像処理中に感光材料から流出するか、もしくは漂白される染料が含有させられてもよい。
【００４２】
感光材料には、マット剤、滑剤、画像安定剤、界面活性剤、色カブリ防止剤、現像促進剤、現像遅延剤や漂白促進剤を添加できる。
【００４３】
支持体としては、ポリエチエン等をラミネートした紙、ポリエチレンテレフタレートフィルム、バライタ紙、三酢酸セルロース等を用いることができる。
【００４４】
本発明のハロゲン化銀カラー写真感光材料を用いて色素画像を得るには露光後、例えばＴ．Ｈ．ジェームズ著、セオリイ  オブ  ザ  ホトグラフィック  プロセス第４版（Ｔｈｅ  Ｔｈｅｏｒｙ  ｏｆ  Ｔｈｅ  Ｐｈｏｔｏｇｒａｆｉｃ
Ｐｒｏｃｅｓｓ  Ｆｏｒｔｈ  Ｅｄｉｔｉｏｎ）第２９１頁〜第３３４頁及びジャーナル  オブ  ザ  アメリカン  ケミカル  ソサエティ（Ｊｏｕｒｎａｌ  ｏｆ  ｔｈｅ  Ａｍｅｒｉｃａｎ  Ｃｈｅｍｉｃａｌ  Ｓｏｃｉｅｔｙ）第７３巻、第３，１００頁（１９５１）に記載されている、それ自体公知のｐ−フェニレンジアミン系発色現像主薬を使用することにより、ＲＤ（リサーチ・ディスクロージャー）１７６４３  ２８〜２９頁，ＲＤ１８７１６  ６１５頁及びＲＤ３０８１１９XIXに記載された通常の方法によって、現像処理することができる。
【００４５】
【実施例】
以下に本発明を実施例にてより詳細に説明するが、本発明はこれに限定されるものではない。
【００４６】
実施例１
下引き層を施したトリアセチルセルロースフィルム支持体上に下記に示すような組成の各層を順次支持体側から形成してハロゲン化銀カラー写真感光材料試料１を作製した。
【００４７】
添加量は１ｍ2当たりのグラム数で表す。但し、ハロゲン化銀とコロイド銀は銀の量に換算し、増感色素（ＳＤで示す）は銀１モル当たりのモル数で示した。
【００４８】
第１層（ハレーション防止層）
黒色コロイド銀                  ０．１６
ＵＶ−１                        ０．３
ＣＭ−１                        ０．０４４
ＯＩＬ−１                      ０．０４４
ゼラチン                        １．３３
第２層（中間層）
ＡＳ−１                        ０．１６０
ＯＩＬ−１                      ０．２０
ゼラチン                        １．４０
第３層（低感度赤感色性層）
沃臭化銀ａ                      ０．１２
沃臭化銀ｂ                      ０．５０
ＳＤ−１                        ３．０×１０-5
ＳＤ−２                        １．５×１０-4
ＳＤ−３                        ３．０×１０-4
ＳＤ−４                        ３．０×１０-6
Ｃ−１                          ０．５１
ＣＣ−１                        ０．０４７
ＯＩＬ−２                      ０．４５
ＡＳ−２                        ０．００５
ゼラチン                        １．４０。
【００４９】
第４層（中感度赤感色性層）
沃臭化銀ｃ                      ０．６４
ＳＤ−１                        ３．０×１０-5
ＳＤ−２                        １．５×１０-4
ＳＤ−３                        ３．０×１０-4
Ｃ−２                          ０．２２
ＣＣ−１                        ０．０２８
ＤＩ−１                        ０．００２
ＯＩＬ−２                      ０．２１
ＡＳ−３                        ０．００６
ゼラチン                        ０．８７
第５層（高感度赤感色性層）
沃臭化銀ｃ                      ０．１３
沃臭化銀ｄ                      １．１４
ＳＤ−１                        ３．０×１０-5
ＳＤ−２                        １．５×１０-4
ＳＤ−３                        ３．０×１０-4
Ｃ−３                          ０．１７
ＣＣ−１                        ０．０２９
ＤＩ−１                        ０．０２７
ＯＩＬ−２                      ０．２３
ＡＳ−３                        ０．０１３
ゼラチン                        １．２３
第６層（中間層）
ＯＩＬ−１                      ０．２９
ＡＳ−１                        ０．２３
ゼラチン                        １．００。
【００５０】
第７層（低感度緑感色性層）
沃臭化銀ａ                      ０．２４５
沃臭化銀ｂ                      ０．１０５
ＳＤ−４                        ５．０×１０-4
ＳＤ−５                        ５．０×１０-4
Ｍ−１                          ０．２１
ＣＭ−２                        ０．０３９
ＯＩＬ−１                      ０．２５
ＡＳ−２                        ０．００３
ＡＳ−４                        ０．０６３
ゼラチン                        ０．９８
第８層（中間層）
Ｍ−１                          ０．０３
ＣＭ−２                        ０．００５
ＯＩＬ−１                      ０．１６
ＡＳ−１                        ０．１１
ゼラチン                        ０．８０
第９層（中感度緑感色性層）
沃臭化銀ｅ                      ０．８７
ＳＤ−６                        ３．０×１０-4
ＳＤ−７                        ６．０×１０-5
ＳＤ−８                        ４．０×１０-5
Ｍ−１                          ０．１７
ＣＭ−２                        ０．０４８
ＣＭ−３                        ０．０５９
ＤＩ−２                        ０．０１２
ＯＩＬ−１                      ０．２９
ＡＳ−４                        ０．０５
ＡＳ−２                        ０．００５
ゼラチン                        １．４３。
【００５１】
第１０層（高感度緑感色性層）
沃臭化銀ｆ                      １．１９
ＳＤ−６                        ４．０×１０-4
ＳＤ−７                        ８．０×１０-5
ＳＤ−８                        ５．０×１０-5
Ｍ−１                          ０．０９
ＣＭ−３                        ０．０２０
ＤＩ−３                        ０．００５
ＯＩＬ−１                      ０．１１
ＡＳ−４                        ０．０２６
ＡＳ−５                        ０．０１４
ＡＳ−６                        ０．００６
ゼラチン                        ０．７８
第１１層（イエローフィルター層）
黄色コロイド銀                  ０．０５
ＯＩＬ−１                      ０．１８
ＡＳ−７                        ０．１６
ゼラチン                        １．００
第１２層（低感度青感色性層）
沃臭化銀ｇ                      ０．２９
沃臭化銀ｈ                      ０．１９
ＳＤ−９                        ８．０×１０-4
ＳＤ−１０                      ３．１×１０-4
Ｙ−１                          ０．９１
ＤＩ−４                        ０．０２２
ＯＩＬ−１                      ０．３７
ＡＳ−２                        ０．００２
ゼラチン                        １．２９。
【００５２】
第１３層（高感度青感色性層）
沃臭化銀ｈ                      ０．１３
沃臭化銀ｉ                      １．００
ＳＤ−９                        ４．４×１０-4
ＳＤ−１０                      １．５×１０-4
Ｙ−１                          ０．４８
ＤＩ−４                        ０．０１９
ＯＩＬ−１                      ０．２１
ＡＳ−２                        ０．００４
ゼラチン                        １．５５
第１４層（第１保護層）
沃臭化銀ｊ                      ０．３０
ＵＶ−１                        ０．０５５
ＵＶ−２                        ０．１１０
ＯＩＬ−２                      ０．６３
ゼラチン                        １．３２
第１５層（第２保護層）
ＰＭ−１                        ０．１５
ＰＭ−２                        ０．０４
ＷＡＸ−１                      ０．０２
Ｄ−１                          ０．００１
ゼラチン                        ０．５５
上記沃臭化銀の特徴を下記に表示する（平均粒径とは同体積の立方体の一辺長）。
【００５３】
0003690045.tif 000013
尚、上記の組成物の他に、塗布助剤ＳＵ−１、ＳＵ−２、ＳＵ−３、分散助剤ＳＵ−４、粘度調整剤Ｖ−１、安定剤ＳＴ−１、ＳＴ−２、カブリ防止剤ＡＦ−１、重量平均分子量：１０，０００及び重量平均分子量：１，１００，０００の２種のポリビニルピロリドン（ＡＦ−２）、抑制剤ＡＦ−３、ＡＦ−４、ＡＦ−５、硬膜剤Ｈ−１、Ｈ−２及び防腐剤Ａｓｅ−１を添加した。
【００５４】
上記試料に用いた化合物の構造を以下に示す。
【００５５】
【化１５】
0003690045.tif 000014
【００５６】
【化１６】
0003690045.tif 000015
【００５７】
【化１７】
0003690045.tif 000016
【００５８】
【化１８】
0003690045.tif 000017
【００５９】
【化１９】
0003690045.tif 000018
【００６０】
【化２０】
0003690045.tif 000019
【００６１】
【化２１】
0003690045.tif 000020
【００６２】
【化２２】
0003690045.tif 000021
【００６３】
【化２３】
0003690045.tif 000022
【００６４】
更に、上記試料１の第４層及び第５層のＤＩＲ化合物（ＤＩ−１）を、これと等モルの表１に示す比較ＤＩＲ−１〜３及び本発明の化合物１、７、１０にかえた他は試料１と同様にして、試料２〜７を作製した。
【００６５】
【化２４】
0003690045.tif 000023
【００６６】
このようにして作製した各試料を、赤色光を用いてウェッジ露光し、下記の処理工程により発色現像をおこない、赤感光層の感度、ガンマを測定した。尚、感度は試料１の感度を１００とした時の相対値で示し、ガンマは試料１のガンマを１．０とした時の相対値で示した。
【００６７】
併せて、画像鮮鋭性の測定も実施した。鮮鋭性は色素画像のＭＴＦを求め３０本／ｍｍのＭＴＦの相対値（試料１を１００とする）で示した。結果を表１に示す。
【００６８】
《発色現像処理》
（処理工程）
工    程       処理時間          処理温度          補充量＊
発色現像      ３分１５秒      ３８±０．３℃      ７８０ｍｌ
漂    白          ４５秒      ３８±２．０℃      １５０ｍｌ
定    着      １分３０秒      ３８±２．０℃      ８３０ｍｌ
安    定          ６０秒      ３８±５．０℃      ８３０ｍｌ
乾    燥          ６０秒      ５５±５．０℃        −
＊補充量は感光材料１ｍ2当りの値である。
【００６９】
〈処理剤の調製〉
0003690045.tif 000024
水を加えて１．０リットルに仕上げ、水酸化カリウム又は２０％硫酸を用いてｐＨ１０．０６に調整する。
【００７０】
0003690045.tif 000025
水を加えて１．０リットルに仕上げ、水酸化カリウム又は２０％硫酸を用いてｐＨ１０．１８に調整する。
【００７１】
（漂白液組成）
水                                                        ７００ｍｌ
１，３−ジアミノプロパン四酢酸鉄（III）アンモニウム       １２５ｇ
エチレンジアミン四酢酸                                        ２ｇ
硝酸ナトリウム                                              ４０ｇ
臭化アンモニウム                                          １５０ｇ
氷酢酸                                                      ４０ｇ
水を加えて１．０リットルに仕上げ、アンモニア水又は氷酢酸を用いてｐＨ４．４に調整する。
【００７２】
（漂白補充液組成）
水                                                        ７００ｍｌ
１，３−ジアミノプロパン四酢酸鉄（III）アンモニウム       １７５ｇ
エチレンジアミン四酢酸                                        ２ｇ
硝酸ナトリウム                                              ５０ｇ
臭化アンモニウム                                          ２００ｇ
氷酢酸                                                      ５６ｇ
水を加えて１．０リットルに仕上げ、アンモニア水又は氷酢酸を用いてｐＨ４．４に調整する。
【００７３】
（定着液処方）
水                                                        ８００ｍｌ
チオシアン酸アンモニウム                                  １２０ｇ
チオ硫酸アンモニウム                                      １５０ｇ
亜硫酸ナトリウム                                            １５ｇ
エチレンジアミン四酢酸                                        ２ｇ
水を加えて１．０リットルに仕上げ、アンモニア水又は氷酢酸を用いてｐＨ６．２に調整する。
【００７４】
（定着補充液処方）
水                                                        ８００ｍｌ
チオシアン酸アンモニウム                                  １５０ｇ
チオ硫酸アンモニウム                                      １８０ｇ
亜硫酸ナトリウム                                            ２０ｇ
エチレンジアミン四酢酸                                        ２ｇ
水を加えて１．０リットルに仕上げ、アンモニア水又は氷酢酸を用いてｐＨ６．５に調整する。
【００７５】
（安定液及び安定補充液処方）
水                                                        ９００ｍｌ
ｐ−オクチルフェノール・エチレンオキシド・１０モル付加物  ２．０ｇ
ジメチロール尿素                                          ０．５ｇ
ヘキサメチレンテトラミン                                  ０．２ｇ
１，２−ベンゾイソチアゾリン−３−オン                    ０．１ｇ
シロキサン（ＵＣＣ製Ｌ−７７）                            ０．１ｇ
アンモニア水                                              ０．５ｍｌ
水を加えて１．０リットルに仕上げ、アンモニア水又は５０％硫酸を用いてｐＨ８．５に調整する。
【００７６】
【表１】
0003690045.tif 000026
【００７７】
表１より明らかなように、試料Ｎｏ．２は他の試料に比べガンマ低下効果及び鮮鋭性改良効果が小さい。試料Ｎｏ．３及び４はガンマ低下効果が大きく、比較ＤＩＲ−１及び比較ＤＩＲ−２が有効に現像抑制している事が判るが、鮮鋭性改良効果が小さい。これに対して、本発明の試料Ｎｏ．５、６、７はガンマ低下効果及び鮮鋭性改良効果が大きかった。
【００７８】
実施例２
トリアセテートベース上に下記の層を、以下の順序で重層塗布を行い基本試料を作成した。
【００７９】
（１）シアンカプラーとしてＣ−２  ０．５ｇ、ゼラチン２．４ｇ及びハロゲン化銀１．６ｇを含有する赤感性沃臭化銀乳剤層
（２）ゼラチン０．５ｇ及び２，５−ジ−ｔ−オクチルハイドロキノン０．１ｇを含有するゼラチン中間層
（３）イエローカプラーとしてＹ−１  １．７０ｇ、ゼラチン２．４ｇ、ハロゲン化銀１．６ｇを含有する青感性沃臭化銀乳剤層
（４）ゼラチン０．８ｇよりなる保護層
上記基本試料の構成層の内、シアンカプラーを含む第１層の中に、表２に示すようにＤＩＲ化合物を添加し、試料を作製した。
【００８０】
各試料を２分割し、一方の試料には白色光によるウェッジ露光を行い、他方の試料には青色光によるウェッジ露光を行った。
【００８１】
次いで実施例１と同様に処理した。
【００８２】
各試料について、発色現像によって得られたイエロー色素の特性曲線によりガンマ値を求め、青色露光によるガンマ（γＢ）を白色露光によるガンマ（γＷ）で割った値（γＢ／γＷ）を表２に示す。
【００８３】
【表２】
0003690045.tif 000027
【００８４】
表２から明らかなように、本発明の化合物はγＢ／γＷ値が大きく、従来のＤＩＲカプラーを使用した場合よりも大きな重層効果が得られた。
【００８５】
【発明の効果】
本発明により、鮮鋭性が良好であり、かつ色再現性の優れたハロゲン化銀カラー写真感光材料及びその処理方法が得られた。